(57)【特許請求の範囲】
【請求項１】
アルコキシシラン化合物の重合体と架橋剤のそれぞれの所定量を、交互に基板表面に塗布する工程と、
前記塗布表面を５０〜２００℃で乾燥する工程と、
さらに３００〜５００℃で焼成する工程を有する、
半導体装置の低誘電率絶縁膜の形成方法。
【請求項２】
前記架橋剤は、アンモニウム塩である、
請求項１に記載の低誘電率絶縁膜の形成方法。
【請求項３】
前記低誘電率絶縁膜が半導体装置の層間絶縁膜である、
請求項１または２に記載の低誘電率絶縁膜の形成方法。
【発明の詳細な説明】
【０００１】
【発明の属する技術分野】
本発明は、半導体装置の層間絶縁膜として用いる低誘電率絶縁膜形成用の低誘電率膜樹脂組成物、該組成物を塗布、乾燥、焼成することを特徴とする低誘電率絶縁膜の形成方法に関する。
【０００２】
【従来の技術】
近年の半導体装置の集積度の向上に従って、半導体装置の配線の多層化が進んでいる。配線の多層化に伴って、配線の信頼性向上のため配線パターン形成により生じる段差を平坦化する技術が必須である。この平坦化技術の中で広く用いられている方法の一つに塗布方法があり、その中でも、最終的に膜の主構造として酸化シリコン骨格を形成するＳＯＧ（Ｓｐｉｎ  Ｏｎ  Ｇｌａｓｓ）が有効と考えられ、研究開発が行われてきた。
【０００３】
ＳＯＧ技術は、アルコキシシラン化合物を加水分解して生成するシリコンヒドロキシドを脱水縮合することにより得られるゾル溶液を、段差のある基板上に回転塗布（スピンコート）した後、常圧下で４５０℃程度の熱処理を加えて焼成し、絶縁膜を形成する方法である。
【０００４】
また、このＳＯＧ技術を適用して配線間容量を下げることを目的として、例えば、ＳＯＧ原料にシリル化剤を混入し、成膜時に形成される膜中孔径の制御する報告がある（Ａｏｉ  ｅｔ  ａｌ，”ドライシンポジウム”，１９９７年，予稿集２７３ページ）。
【０００５】
【発明が解決しようとする課題】
しかしながら、従来の塗布原料成分のまま用いて従来のＳＯＧ技術を適用する場合には、原料のアルコキシシラン重合体の分子量分布の広がりが大きいため、結果として、酸化シリコンの粒子径のバラツキが大きくなってしまう。これは、形成される酸化シリコン鎖の重合度分布、即ち酸化シリコンの粒子径は、原料の成分（重合体、プレポリマーともいう）の分子量分布に依存するからである。
【０００６】
例えば、従来の半導体装置の製造において、上下配線間の接続孔を形成する加工を行った場合、例えば、図４（ａ）に示す模式図のように、粒径が不揃いの酸化シリコン６が生成し、酸化シリコン粒子の間に大きさの不揃いな孔８が生成してしまう。そして、図４（ｂ）に示すように、その後タングステン等の導電性材料１０を埋め込んだ場合、接続孔側面と導電性材料との間に空隙９が発生したり、タングシテン等の導電性材料をＣＶＤ法等により堆積させる工程において、酸化シリコン膜表面が蝕刻されるという問題が生じる場合があった。
【０００７】
本発明はかかる事情に鑑み、加工が容易で、配線間容量が小さな信頼性の高い、均一な粒径を有する多孔質酸化シリコンからなる絶縁膜の形成方法、及び該絶縁膜形成用組成物を提供することを目的とする。
【０００８】
【課題を解決するための手段】
本発明は、上記課題を達成すべく、所定の分子量分布を有するアルコキシシラン化合物の重合体を含有する半導体装置の低誘電率絶縁膜形成用組成物、及び該低誘電率絶縁膜形成用組成物を基板表面に塗布する工程と、前記塗布表面を５０〜２００℃で乾燥する工程と、さらに３００〜５００℃で焼成する工程を有する、半導体装置の低誘電率絶縁膜の形成方法を提供する。
【０００９】
前記本発明においては、前記低誘電率絶縁膜は半導体装置の層間絶縁膜であるのが好ましい。
【００１０】
本発明の低誘電率絶縁膜は、好ましくは比誘電率（ε）が３．０以下、より好ましくは２．５以下である。また、本発明の低誘電率絶縁膜は、ＳＯＧ技術を用いているので、表面が平坦で、均一な粒径、即ち均一な孔径を有する多孔質絶縁膜となっている。
【００１１】
また、本発明は、アルコキシシラン化合物の重合体と架橋剤のそれぞれの所定量を、交互に基板表面に塗布する工程と、前記塗布表面を５０〜２００℃で乾燥する工程と、さらに３００〜５００℃で焼成する工程を有する、半導体装置の低誘電率絶縁膜の形成方法を提供する。
【００１２】
本発明の低誘電率絶縁膜形成用組成物と架橋剤を間欠供給する本発明の低誘電率絶縁膜の形成方法によれば、酸化シリコン粒子の粒径及び配置が均一な多孔質絶縁膜を得ることができる。
【００１３】
【発明の実施の形態】
以下、本発明を詳細に説明する。
本発明は、上述したように、所定の分子量分布を有するアルコキシシラン化合物の重合体を含有する半導体装置の低誘電率絶縁膜形成用組成物、及び該低誘電率絶縁膜形成用組成物を基板表面に塗布する工程と、前記塗布表面を５０〜２００℃で乾燥する工程と、さらに３００〜５００℃で焼成する工程を有する、半導体装置の低誘電率絶縁膜の形成方法である。
【００１４】
本発明の低誘電率絶縁膜形成用組成物は、アルコキシシラン化合物重合体の少なくとも一種、好ましくは一般式（１）で表されるアルコキシシラン化合物重合体の少なくとも一種の１〜１０重量％、及び希釈剤を含有している。
本発明に用いられるアルコキシシランとしては、例えば、一般式（１）
【００１５】
【化１】
Ｒ’p Ｓｉ（ＯＲ）4-p   ・・・（１）
【００１６】
（式中、Ｒ’は置換基を有していてもよいアルキル基を表し、Ｒはアルキル基を表し、ｐは０，１または２を表し、ｑは任意の自然数を表す。また、ｐが２のとき、Ｒ’は同一でも相異なっていてもよい。）で表されるアルコキシシラン化合物の重合体を挙げることができる。
【００１７】
前記アルコキシシラン化合物としては、例えば、
Ｓｉ（ＯＣＨ3 ）4 ，Ｓｉ（ＯＣ2 Ｈ5 ）4 ，Ｓｉ（ＯＣ3 Ｈ7 ）4 ，Ｓｉ（ＯＣ3 Ｈ7 i ）4 ，Ｓｉ（ＯＣ4 Ｈ9 ）4 等のテトラアルコキシシラン類、
【００１８】
ＣＨ3 Ｓｉ（ＯＣＨ3 ）3 ，ＣＨ3 Ｓｉ（ＯＣ2 Ｈ5 ）3 ，ＣＨ3 Ｓｉ（ＯＣ3 Ｈ7 ）3 ，ＣＨ3 Ｓｉ（ＯＣ3 Ｈ7 i ）3 ，ＣＨ3 Ｓｉ（ＯＣ4 Ｈ9 ）3 ，Ｃ2 Ｈ5 Ｓｉ（ＯＣＨ3 ）3 ，Ｃ2 Ｈ5 Ｓｉ（ＯＣ2 Ｈ5 ）3 ，Ｃ2 Ｈ5 Ｓｉ（ＯＣ3 Ｈ7 ）3 ，Ｃ2 Ｈ5 Ｓｉ（ＯＣ3 Ｈ7 i ）3 ，Ｃ2 Ｈ5 Ｓｉ（ＯＣ4 Ｈ9 ）3 ，Ｃ3 Ｈ7 Ｓｉ（ＯＣＨ3 ）3 ，Ｃ3 Ｈ7 Ｓｉ（ＯＣ2 Ｈ5 ）3 ，Ｃ3 Ｈ7 Ｓｉ（ＯＣ3 Ｈ7 ）3 ，Ｃ3 Ｈ7 Ｓｉ（ＯＣ3 Ｈ7 i ）3 ，Ｃ3 Ｈ7 Ｓｉ（ＯＣ4 Ｈ9 ）3 ，Ｃ3 Ｈ7 i Ｓｉ（ＯＣＨ3 ）3 ，Ｃ3 Ｈ7 i Ｓｉ（ＯＣ2 Ｈ5 ）3 ，Ｃ3 Ｈ7 i Ｓｉ（ＯＣ3 Ｈ7 ）3 ，Ｃ3 Ｈ7 i Ｓｉ（ＯＣ3 Ｈ7 i ）3 ，Ｃ3 Ｈ7 i Ｓｉ（ＯＣ4 Ｈ9 ）3 ，Ｃ4 Ｈ9 Ｓｉ（ＯＣＨ3 ）3 ，Ｃ4 Ｈ9 Ｓｉ（ＯＣ2 Ｈ5 ）3 ，Ｃ4 Ｈ9 Ｓｉ（ＯＣ3 Ｈ7 ）3 ，Ｃ4 Ｈ9 Ｓｉ（ＯＣ3 Ｈ7 i ）3 ，Ｃ4 Ｈ9 Ｓｉ（ＯＣ4 Ｈ9 ）3 等のモノアルキルトリアルコキシシラン類、
【００１９】
ＨＳｉ（ＯＣＨ3 ）3 ，ＨＳｉ（ＯＣ2 Ｈ5 ）3 ，ＨＳｉ（ＯＣ3 Ｈ7 ）3 ，ＨＳｉ（ＯＣ3 Ｈ7 i ）3 ，ＨＳｉ（ＯＣ4 Ｈ9 ）3 等のアルコキシシラン類、
【００２０】
Ｈ2 Ｎ（ＣＨ2 ）3 Ｓｉ（ＯＣＨ3 ）3 ，Ｈ2 Ｎ（ＣＨ2 ）3 Ｓｉ（ＯＣ2 Ｈ5 ）3 ，Ｈ2 Ｎ（ＣＨ2 ）3 Ｓｉ（ＯＣ3 Ｈ7 ）3 ，Ｈ2 Ｎ（ＣＨ2 ）3 Ｓｉ（ＯＣ3 Ｈ7 i ）3 ，Ｈ2 Ｎ（ＣＨ2 ）3 Ｓｉ（ＯＣ4 Ｈ9 ）3 ，Ｈ2 Ｎ（ＣＨ2 ）2 ＮＨＣ3 Ｈ6 Ｓｉ（ＯＣＨ3 ）3 ，Ｈ2 Ｎ（ＣＨ2 ）2 ＮＨＣ3 Ｈ6 Ｓｉ（ＯＣ2 Ｈ5 ）3 ，Ｈ2 Ｎ（ＣＨ2 ）2 ＮＨＣ3 Ｈ6 Ｓｉ（ＯＣ3 Ｈ7 ）3 ，Ｈ2 Ｎ（ＣＨ2 ）2 ＮＨＣ3 Ｈ6 Ｓｉ（ＯＣ3 Ｈ7 i ）3 ，Ｈ2 Ｎ（ＣＨ2 ）2 ＮＨＣ3 Ｈ6 Ｓｉ（ＯＣ4 Ｈ9 ）3 ，Ｈ2 Ｎ（ＣＨ2 ）3 （ＣＨ3 ）2 ＳｉＯＣＨ3 ，Ｈ2 Ｎ（ＣＨ2 ）3 （ＣＨ3 ）2 ＳｉＯＣ2 Ｈ5 ，Ｈ2 Ｎ（ＣＨ2 ）3 （ＣＨ3 ）2 ＳｉＯＣ3 Ｈ7 ，Ｈ2 Ｎ（ＣＨ2 ）3 （ＣＨ3 ）2 ＳｉＯＣ3 Ｈ7 i ，Ｈ2 Ｎ（ＣＨ2 ）3 （ＣＨ3 ）2 ＳｉＯＣ4 Ｈ9 ，Ｈ2 Ｎ（ＣＨ2 ）3 （ＣＨ3 ）2 ＳｉＯＣＨ3 ，Ｈ2 Ｎ（ＣＨ2 ）3 （ＣＨ3 ）2 ＳｉＯＣ2 Ｈ5 ，Ｈ2 Ｎ（ＣＨ2 ）3 （ＣＨ3 ）2 ＳｉＯＣ3 Ｈ7 ，Ｈ2 Ｎ（ＣＨ2 ）3 （ＣＨ3 ）2 ＳｉＯＣ3 Ｈ7 i ，Ｈ2 Ｎ（ＣＨ2 ）3 （ＣＨ3 ）2 ＳｉＯＣ4 Ｈ9 ，Ｈ2 Ｎ（ＣＨ2 ）2 ＮＨ（ＣＨ2 ）2 ＮＨ（ＣＨ2 ）2 Ｓｉ（ＯＣＨ3 ）3 ，Ｈ2 Ｎ（ＣＨ2 ）2 ＮＨ（ＣＨ2 ）2 ＮＨ（ＣＨ2 ）2 Ｓｉ（ＯＣ2 Ｈ5 ）3 ，Ｈ2 Ｎ（ＣＨ2 ）2 ＮＨ（ＣＨ2 ）2 ＮＨ（ＣＨ2 ）2 Ｓｉ（ＯＣ3 Ｈ7 ）3 ，Ｈ2 Ｎ（ＣＨ2 ）2 ＮＨ（ＣＨ2 ）2 ＮＨ（ＣＨ2 ）2 Ｓｉ（ＯＣ3 Ｈ7 i ）3 ，Ｈ2 Ｎ（ＣＨ2 ）2 ＮＨ（ＣＨ2 ）2 ＮＨ（ＣＨ2 ）2 Ｓｉ（ＯＣ4 Ｈ9 ）3 等のアミノアルキルアルコキシシラン類等を挙げることができる。
【００２１】
前記希釈剤としては、例えば、メタノール、エタノール等のアルコール類、酢酸エステル等のエステル類、アセトン、メチルエチルケトン、メチルイソブチルケトン、シクロヘキサノン等のケトン類、ヘキサン、ヘプタン、シクロヘキサン等の炭化水素類、ベンゼン、トルエン、キシレン等の芳香族炭化水素類、フロリナート類、エチレングリコールモノメチルアセテート、エチレングリコールジアセテート等のグリコールアセテート類、ヘキサン等の炭化水素類、ベンゼン、トルエン、キシレン等の芳香族炭化水素類、フロリナート類、Ｎ，Ｎ−メチル−２−ピロリドン等のアミド類等の一種または２種以上の不活性溶媒を挙げることができる。
【００２２】
なお、本発明の低誘電率絶縁膜形成用組成物においては、所望によりアンモニウム塩等の架橋剤が添加されていてもよい。
【００２３】
本発明におけるアルコキシシラン化合物の重合体は、アルコキシシラン化合物を加水分解、重縮合して製造することができる。このとき、触媒として、塩酸、硫酸、リン酸、硝酸、フッ酸等の無機酸、シュウ酸、マレイン酸、スルホン酸、ギ酸等の有機酸を使用することも好ましい。また、アンモニア、トリメチルアンモニウム等のトリアルキルアンモニウム等の塩基性触媒を用いることもできる。
【００２４】
以上のようにして得られる加水分解、重縮合生成物の反応物（アルコキシシラン化合物重合体）は、そのまま使用することもできるし、溶媒を除去後、改めて前記溶媒の一種以上に溶解させて用いることもできる。
【００２５】
前記アルコキシシラン化合物の重合体は、所定の分子量分布を有しているのが好ましい。所定の分子量分布を有するアルコキシシラン化合物の重合体を得る方法としては、所望の分子量分布を有するアルコキシシラン化合物の重合体を得ることができるものであれば特に制限はない。例えば、遠心分離により所定の分子量区画部分のみを分取する方法、クロマトグラフィーにより所定の分子量区画部分のみを分取する方法、あるいは比重分離法により所定の分子量区画部分のみを分取する方法等がある。
【００２６】
また、所定の分子量分布を有するアルコキシシラン化合物の重合体は、最終的に形成される酸化シリコンの粒径又は多孔質酸化シリコン膜中の孔径が所定の範囲内に分布しているような酸化シリコン膜を得ることができるものであれば、特にその分子量分布に制限はない。分子量分布の選択は、用いるアルコキシシラン化合物の種類や低誘電率絶縁膜の用途等により任意に行うことができる。
【００２７】
また、本発明の半導体装置の低誘電率絶縁膜形成用組成物は、アルコキシシラン化合物の重合体に、さらに低誘電率膜材料が添加されるのも好ましい。
【００２８】
なお、前記アルコキシシラン化合物の重合体と低誘電率膜材料を含有する本発明の半導体装置の低誘電率絶縁膜形成用組成物において、アルコキシシラン化合物の重合体は、任意の分子量分布のものを用いることもできるが、所定の分子量分布のもの、即ち、分子量分布のばらつきが小さいものを使用することがより好ましい。
【００２９】
前記低誘電率膜材料としては、例えば、環状フッ素樹脂、ポリ四フッ化エチレン、ポリフッ化エチレンプロピレン、四フッ化エチレン−パーフロロアルコキシエチレン共重体、エチレン−四フッ化エチレン共重体、ポリフッ化ビニリデン、フッ化アリールエーテル樹脂、アリールエーテル樹脂、ベンゾシクロブテンポリマー、ポリイミド、モノメチルヒドロキシシラン縮合物及びアモルファスカーボンからなる群から選ばれる１種または２種以上を挙げることができる。
【００３０】
前記本発明の半導体装置の低誘電率絶縁膜形成用組成物は、アルコキシシラン化合物の重合体に、さらに低誘電率膜材料及びシランカップリング剤を含有するのがより好ましい。
【００３１】
ここでシランカップリング剤を用いるのは、低誘電率膜材料とシリコン系多孔質膜材料とは一般に相溶性に乏しく、この混合物の相分離を防止するためである。シランカップリング剤は、その分子中に疎水性部分（ＲやＲ’）と親水性部分（ハロゲン原子、アルコキシ基等）を有し、疎水性の低誘電率膜と親水性のシラン系多孔質膜材料の両者に相溶性を有する性質を持つ。
【００３２】
シランカップリング剤は、樹脂組成物全重量の１０％以下の割合、好ましくは１〜１０重量％の割合で添加するのが好ましい。シランカップリング剤の添加量が１０％を越えると、シランカップリング剤は高誘電率物質であるため、形成される絶縁膜の誘電率が高くなる。一方、１％未満の添加ではシランカップリング剤の添加効果に乏しくなる。
【００３３】
前記シランカップリング剤としては、一般式：ＲＳｉＸ3 又はＲＲ2 ＳｉＸ2 で表される化合物を好ましく用いることができる。ここで、Ｒ，Ｒ2 は、それぞれ独立して、アミノ基、メルカプト基等の置換基を有していてもよいフェニル基、アルコキシカルボニル基、エポキシ基等の置換基を有していてもよいアルキル基、アルケニル基またはアルキニル基を表し、Ｘはハロゲン原子、アルコキシ基等の加水分解性基を表す。
【００３４】
かかるシランカップリング剤として、例えば、ビニルトリエトキシシラン、ビニルトリス（２−メトキシエトキシ）シラン、３−メタクリロキシプロピルトリメトキシシラン、３−グリシドキシプロピルトリメトキシシラン、２−（３，４−エポキシシクロヘキシル）エチルトリメトキシシラン、Ｎ−フェニル−３−アミノプロピルメチルジメトキシシラン、３−メルカプトプロピルトリメトキシシラン、３−クロロプロピルトリメトキシシラン等を挙げることができる。
【００３５】
本発明の低誘電率絶縁膜の形成方法は、前記低誘電率絶縁膜形成用組成物を基板表面に塗布した後、５０〜２００℃で乾燥し、次いで３００〜５００℃で焼成することを特徴とする。
【００３６】
乾燥温度は、用いる溶剤の沸点以上〜２５０℃、好ましくは、５０〜２００℃である。乾燥温度が５０℃未満の場合には、溶剤が残存するおそれがあり、一方、２５０℃を超えると成膜材料が酸化され膜質が劣化するおそれがある。
【００３７】
また、焼成温度は３００〜５００℃が好ましい。この温度は、重合反応（架橋反応）を十分に進行せしめる温度である。通常、焼成は、酸化反応を防止するために、窒素等の不活性ガス雰囲気下、あるいは酸素フリーの高真空下で行われる。なお、重合に酸素を必要とする材料を用いる場合には、必要量の酸素ガス存在下に行う。
【００３８】
さらに本発明においては、アルコキシシラン化合物の重合体と架橋剤のそれぞれの所定量を、交互に基板表面に塗布する工程と、前記塗布表面を５０〜２００℃で乾燥する工程と、さらに３００〜５００℃で焼成する工程を有する半導体装置の低誘電率絶縁膜を形成することもできる。
【００３９】
この場合、アルコキシシラン化合物の重合体は、任意の分子量分布のものを用いることもできるが、所定の分子量分布のもの、即ち、分子量分布のばらつきが小さいものを使用することがより好ましい。
【００４０】
前記架橋剤としては、例えば、テトラメチルアンモニウムクロリド、テトラエチルアンモニウムクロリド、ベンジルトリメチルアンモニウムクロリド等のテトラアルキルアンモニウムハライド等のアンモニウム塩を挙げることができる。
【００４１】
このような間欠供給により、各段階毎に架橋反応を十分に進行させ、かつ、終端させることにより、架橋反応による重合度を制御して、生成物である酸化シリコン粒径を均一にすることができる。特に、この方法においては、酸化シリコン粒子の配置をも均一に揃えることができる。
【００４２】
以上のようにして形成される本発明の低誘電率絶縁膜は、好ましくは比誘電率（ε）が３．０以下、より好ましくは２．５以下である。また、本発明の低誘電率絶縁膜は、ＳＯＧ技術を用いるので、表面が平坦で、均一な粒径、即ち均一な孔径を有する多孔質絶縁膜となっている。
【００４３】
また、本発明の低誘電率絶縁膜形成用組成物と架橋剤を間欠供給する本発明の低誘電率絶縁膜の形成方法によれば、酸化シリコン粒子の粒径及び配置が均一な多孔質絶縁膜を得ることができる。
【００４４】
また、本発明の低誘電率絶縁膜形成方法によれば、本発明の低誘電率絶縁膜形成用組成物を半導体素子等を形成した基板上に、本発明の低誘電率絶縁膜を層間絶縁膜とする半導体装置が提供される。
【００４５】
かかる半導体装置は、前記層間絶縁膜を介して多層に金属配線が形成されていてよい。かかる層間絶縁膜を有する半導体装置は、配線間の容量が大幅に低減された、高速で信頼性の高いものである。
【００４６】
【実施例】
以下、本発明を実施例により更に詳細に説明する。
実施例１
実施例１は、所定の分子量分布を有する、即ち、分子量分布幅の小さいアルコキシシランのオリゴマーを低誘電率絶縁膜形成用組成物として用いる例である。
【００４７】
先ず、メチルトリメトキシシラン等のアルコキシシランをメタノール等のアルコールに溶解し、所定量の塩酸を添加、撹拌してアルコキシシランのオリゴマーを得る。次いで、このものを遠心分離機により遠心分離を行い、所定の分子量の区画部分のみを分取することにより、所望の分子量分布を有するアルコキシシランのオリゴマーを得る。
【００４８】
このようにして得られる所定の分子量分布を有するアルコキシシランのオリゴマーを含有する低誘電率絶縁膜形成用組成物を、シリコンウェーハ上にアルミニウム等からなる導電性膜を形成した基体上に塗布し、膜厚５００ｎｍで成膜する。成膜装置には、一般的な塗布装置（スピンコーター等）を用いることができる。スピンコート条件は、例えば、５００ｒｐｍ（１０ｓｅｃ），３０００ｒｐｍ（６０ｓｅｃ）を連続して行い、引き続き、１５０℃で５分間及び２５０℃で５分間の焼成をプレートヒーターで行う。
【００４９】
最後に、４００℃で３０分間、窒素雰囲気下でアニール（焼成）を行う。アニールは、例えば、市販の拡散炉を用いて行うことができる。
【００５０】
以上のようにして得られる酸化シリコン膜に対して開孔加工を施した。図１（ａ）にその僻開した断面形状の模式図を示す。本実施例によれば、粒径が約１２０ｎｍ±１５ｎｍであり、ほぼ均一な酸化シリコン膜１を形成することができる。
【００５１】
次いで、加工形成した接続孔に、例えば六フッ化タングステンを原料とするＣＶＤ法により、タングステン３を埋め込む。ＣＶＤの条件としては、例えば、基板温度４５０℃、六フッ化タングステン１５ｃｃ／分、水素１０００ｃｃ／分、圧力１０ｋＰａで行うことができる。このようにして埋め込まれたタングステンの粒径は約２００ｎｍとなる。このときの状態模式図を図１（ｂ）に示す。図１（ｂ）から明らかなように、酸化シリコンの粒径が均一であり、酸化シリコン膜の側壁とタングステン膜との間には、ほとんど空隙は見られない。
【００５２】
本実施例によれば、従来酸化シリコンの粒径が不均一であったために、タングステンを埋めこんだ際に、接続孔側面とタングステンとの間に、図４（ｂ）に示すように空隙が形成されたり、タングステンをＣＶＤ法により堆積させる際に、接続孔側面が蝕刻されることはない。
【００５３】
従って、本実施例によれば、加工容易かつ平坦な多孔質酸化シリコン膜を成膜することができ、信頼性の極めて高い配線構造を得ることができる。また、低誘電率の多孔質酸化シリコン膜を形成するので、配線間容量の小さな該酸化シリコン膜を層間絶縁膜とする信頼性の高い半導体装置を製造することができる。
【００５４】
実施例２
実施例２は、基板上で架橋反応を行う塗布法により酸化シリコン膜を成膜する例である。先ず、図２のフローチャートに示すように、本発明の絶縁膜用低誘電率絶縁膜形成用組成物と、アンモニウム塩等の架橋剤の所定量を、間欠に基板上に供給する（図面で横矢印は、低誘電率絶縁膜形成用組成物又は架橋剤の供給時間を示す。）。そして、基板上で架橋反応を各ステップごとに十分に進行させながら、酸化シリコン膜の成膜を行った。本実施例では、間欠供給を３回繰り返したが、間欠供給の回数を変化させることにより、所望の膜厚の酸化シリコン膜を成膜することができる。
【００５５】
各間欠供給ごとに架橋反応を完結させることにより、図３の模式図に示すような構造の酸化シリコン粒子４からなる酸化シリコン膜を得ることができる。実施例１の場合に比して、酸化シリコン粒子の配置をさらに揃えることができる。なお、架橋反応は、図３に示す各粒子４間を架橋するようにも進行するのは言うまでもなく、その反応により、最終生成物である酸化シリコン膜を硬度、物性が定められることになる。
【００５６】
本実施例によれば、酸化シリコン粒子の粒径及び配置がより均一な多孔質絶縁膜を得ることができる。従って、加工容易かつ平坦な多孔質酸化シリコン膜を成膜することができるので、信頼性の極めて高い配線構造を得ることができる。
【００５７】
また、低誘電率の多孔質酸化シリコン膜を形成するので、本実施例の絶縁膜を半導体装置の層間絶縁膜形成に適用すれば、配線間容量の小さな該酸化シリコン膜を層間絶縁膜とする信頼性の高い半導体装置を製造することができる。
【００５８】
【発明の効果】
以上説明したように本発明によれば、所定の分子量分布を有する本発明の低誘電率絶縁膜形成用組成物を用いる本発明の低誘電率絶縁膜の形成方法によれば、表面が平坦で、かつ均一な粒径、即ち均一な孔径を有する多孔質絶縁膜を得ることができる。
【００５９】
本発明の低誘電率絶縁膜形成用組成物と架橋剤を間欠供給する本発明の低誘電率絶縁膜の形成方法によれば、酸化シリコン粒子の粒径及び配置が均一な多孔質絶縁膜を得ることができる。
【００６０】
従って、本発明によれば、加工容易かつ平坦な多孔質酸化シリコン膜を成膜することができるので、信頼性の高い絶縁膜を得ることができる。
【００６１】
また、本発明の低誘電率絶縁膜形成方法によれば、本発明の低誘電率絶縁膜形成用組成物を半導体素子等を形成した基板上に、本発明の低誘電率絶縁膜を層間絶縁膜とする半導体装置を提供することができる。
【００６２】
本発明の絶縁膜形成方法は、表面が平坦な絶縁膜を形成することのできるＳＯＧ技術を用いるものである。従って、かかる層間絶縁膜を有する半導体装置は、配線間の容量が大幅に低減された、高速で信頼性の高いものである。
【００６３】
さらに本発明の低誘電率絶縁膜形成用組成物と架橋剤を間欠供給する本発明の低誘電率絶縁膜の形成方法によれば、酸化シリコン粒子の粒径及び配置が均一な多孔質絶縁膜を得ることができる。
【図面の簡単な説明】
【図１】図１は、所定の分子量分布を有する本発明の低誘電率絶縁膜形成用組成物を用いる本発明の低誘電率絶縁膜形成方法の主要製造工程である。（ａ）は、接続孔を形成した酸化シリコン膜を僻開した断面模式図であり、（ｂ）は、接続孔に導電性材料を埋め込んだ状態の模式図である。
【図２】図２は、アルコキシシラン化合物重合体と架橋剤を間欠供給する本発明の低誘電率絶縁膜形成方法のフローチャートである。横軸は成膜時間を示し、縦軸は各成分を供給する時間を示す。
【図３】図３は、アルコキシシラン化合物重合体と架橋剤を間欠供給する本発明の低誘電率絶縁膜形成方法により、酸化シリコン膜を形成した状態の模式図である。
【図４】図４は、従来の低誘電率絶縁膜の形成方法により形成した酸化シリコン膜に僻開断面模式図である。（ａ）は、接続孔を開孔した後の僻開断面模式図であり、（ｂ）は、該接続孔にタングステン等の導電性物質を埋め込んだ後の僻開断面模式図である。
【符号の説明】
１，４，６…酸化シリコン粒子、２，５，７…基板、３，１０…導電性材料、８…酸化シリコン膜中の孔、９…酸化シリコン膜と導電性材料との間に生じた空隙
【図１】
0003982073.tif 000002
【図２】
0003982073.tif 000003
【図３】
0003982073.tif 000004
【図４】
0003982073.tif 000005